(57)【要約】【課題】  ポリロタキサンの輪分子中に存在する触媒の作用によって、基質分子として輪分子中に挿入された軸分子が有する被反応構造単位の構造変換を、選択的かつ高効率で行うことができるポリロタキサンの分子内触媒反応方法を提供することを目的とする。【解決手段】  環状分子構造単位Ａと、前記環状分子構造単位Ａの分子環内を貫通する鎖状部分を有し、両末端に末端封鎖基Ｃを有する鎖状分子構造単位Ｂと、前記環状分子構造単位Ａの分子環内に包接された金属触媒分子Ｍからなるポリロタキサン錯体において、前記鎖状分子構造単位Ｂが分子鎖中に含む被反応構造単位を、前記金属触媒分子Ｍの存在下に反応させる工程（Ａ）を含むことを特徴とするポリロタキサンの分子内触媒反応方法。【選択図】      図１
2007077030.tif 000002
【特許請求の範囲】
【請求項１】
環状分子構造単位Ａと、前記環状分子構造単位Ａの分子環内を貫通する鎖状部分を有し、両末端に末端封鎖基Ｃを有する鎖状分子構造単位Ｂと、前記環状分子構造単位Ａの分子環内に包接された金属触媒原子Ｍからなるポリロタキサン錯体において、前記鎖状分子構造単位Ｂが分子鎖中に含む被反応構造単位を、前記金属触媒原子Ｍの存在下に反応させる工程（Ａ）を含むことを特徴とするポリロタキサンの分子内触媒反応方法。
【請求項２】
前記環状分子構造単位Ａが、下記式（ａ）で表される構造単位であることを特徴とする請求項１に記載のポリロタキサンの分子内触媒反応方法。
【化１】
2007077030.tif 000016
（式（ａ）中、Ｍは金属触媒原子である。）
【請求項３】
前記鎖状分子構造単位Ｂが、下記式（ｂ）で表される構造単位であることを特徴とする請求項１または請求項２に記載のポリロタキサンの分子内触媒反応方法。
【化２】
2007077030.tif 000017
（式（ｂ）中、Ｒは末端封鎖基Ｃであり、ｍは１以上の整数である。）
【請求項４】
前記金属触媒原子Ｍが、パラジウム、ニッケル、または銅であることを特徴とする請求項１〜請求項３のいずれか１項に記載のポリロタキサンの分子内触媒反応方法。
【請求項５】
前記ポリロタキサン錯体が、下記式（ｃ）および／または式（ｄ）で表される繰り返し構造単位を有する化合物であることを特徴とする請求項１に記載のポリロタキサンの分子内触媒反応方法。
【化３】
2007077030.tif 000018
（式（ｃ）中、Ｒは末端封鎖基Ｃである。）
【請求項６】
前記工程（Ａ）において、前記鎖状分子構造単位Ｂのプロパルギルウレタン構造単位がオキサゾリドン環構造単位に変換されることを特徴とする請求項５に記載のポリロタキサンの分子内触媒反応方法。
【請求項７】
請求項１〜請求項６のいずれか１項に記載のポリロタキサンの分子内触媒反応方法によって得られた反応生成物における前記鎖状分子構造単位の両末端の末端封鎖基Ｃを除去して、前記鎖状分子構造単位を含む鎖状分子構造化合物を得る工程（Ｂ）を含むことを特徴とする鎖状分子構造化合物の製造方法。
【発明の詳細な説明】
【技術分野】
【０００１】
本発明は、ポリロタキサンの分子内触媒反応方法に関する。
【背景技術】
【０００２】
近年、ポリロタキサンが、その分子構造の特異性に由来して種々の特性を示すことから、注目を集めている。このポリロタキサンは、環状化合物（輪分子）の分子環の空孔に、鎖状化合物（軸分子）の分子鎖が貫通し、その鎖状化合物の分子鎖の両末端に嵩高い末端封鎖基を有する構造のものである。そして、ポリオレフィンを軸分子とし、輪分子がポルフィリン構造を含むポリロタキサンにおいて、軸分子中のオレフィンの酸化反応が進行することが報告されている（非特許文献１参照）。
【０００３】
また、これまでにプロパルギルウレタン構造を、オキサゾリドン環構造に直接変換する方法がいくつか提案されており、窒素原子上に電子吸引性のグループが存在する場合にのみ同様の環化反応が進行することが報告されている（非特許文献２参照）。
【０００４】
ところで、触媒原子の存在下に、多数の有用な物質を生成する触媒反応は、物質の効率的な生産、環境保護などの様々な観点から重要である。
一方、酵素や抗体などの生体系中で触媒機能を発揮する物質では、その反応サイトは、タンパク質などの高度な３次元構造によって基質選択性と生成物選択性に優れた環境を提供する。しかし、一般に、酵素などでも基質の入り口と生成物の出口は共通であるため、生成物が酵素外に出るまでは次の基質は反応サイトに近づけず、次の基質の反応が進まない、という問題がある。こうした酵素などの触媒と同様に、従来の触媒では、高選択性を付与するために触媒の反応サイト周辺に設けられた立体的な環境により、基質と生成物が間断なく触媒の反応サイトへ近づくことができず、生成物の反応サイトからの脱離のコントロールが困難であるため、反応効率の向上、触媒反応の制御が困難となっていた。
【０００５】
これに対して、生体分子の中には筒状構造を有するエキソヌクレアーゼのように、基質分子がその筒の中を貫通する間に反応が完了する反応システムが存在する。基質分子が輪や筒の中を貫通するだけで反応が進むならば、生成物の出口と基質の入り口が異なるため触媒反応は極めて効率よく、しかも速やかに進むため、これまでにない高効率の触媒反応が期待される。
【０００６】
一方、低分子、高分子を問わず、分子内の官能基変換は、その構造や物性改善などの観点から重要である。しかし、例えば、ウレタン結合の変換はＮＨのアシル化など比較的少数の例に限られており、さらなる構造変換の手法の開発が望まれている。
【非特許文献１】P. Thordarson et al., Nature, 424, 915 (2003)
【非特許文献２】Y. Horino et al., Chem. Eur. J., 9, 2419-2438 (2003)
【発明の開示】
【発明が解決しようとする課題】
【０００７】
そこで、本発明は、前記した課題を解決し、ポリロタキサンの輪分子中に存在する触媒の作用によって、基質分子として輪分子中に挿入された軸分子が有する被反応構造単位の構造変換を、選択的かつ高効率で行うことができるポリロタキサンの分子内触媒反応方法を提供することを目的とする。
【課題を解決するための手段】
【０００８】
前記課題を解決するため、請求項１に係る発明のポリロタキサンの分子内触媒反応方法は、環状分子構造単位Ａと、前記環状分子構造単位Ａの分子環内を貫通する鎖状部分を有し、両末端に末端封鎖基Ｃを有する鎖状分子構造単位Ｂとからなるポリロタキサンを用い、前記鎖状分子構造単位Ｂが分子鎖中に含む被反応構造単位を、前記環状分子構造単位Ａの分子環内に包接された金属触媒原子Ｍの存在下に反応させる工程（Ａ）を含むことを特徴とする。
【０００９】
このポリロタキサンの分子内触媒反応方法では、環状分子構造単位Ａの分子環を鎖状分子構造単位Ｂが貫通した構造によって、鎖状分子構造単位Ｂが有する被反応構造単位のみが、その環状分子構造単位Ａの分子環内に包接された金属触媒原子Ｍによって反応して構造変換される反応系を構成することができる。そのため、環状分子構造単位Ａの分子環を貫通しないものは反応せず、高い選択性および効率で触媒反応を行うことが可能となる。
【００１０】
請求項２に係る発明は、請求項１に記載のポリロタキサンの分子内触媒反応方法において、前記環状分子構造単位Ａが、下記式（ａ）で表される構造単位であることを特徴とする。
【化４】
2007077030.tif 000003
（式（ａ）中、Ｍは金属触媒原子である。）
【００１１】
このポリロタキサンの分子内触媒反応方法では、ポリロタキサンの環状分子構造単位Ａであるシクロデキストリンの分子環内に包接された金属触媒原子Ｍによって、鎖状分子構造単位Ｂが分子鎖中に含む被反応構造単位を、高い選択性および効率で反応させることが可能となる。
【００１２】
請求項３に係る発明は、請求項１または請求項２に記載のポリロタキサンの分子内触媒反応方法において、前記鎖状分子構造単位Ｂが、下記式（ｂ）で表される構造単位であることを特徴とする。
【化５】
2007077030.tif 000004
（式（ｂ）中、Ｒは末端封鎖基Ｃであり、ｍは１以上の整数である。）
【００１３】
このポリロタキサンの分子内触媒反応方法では、ポリロタキサンの環状分子構造単位Ａの分子環内に包接された金属触媒原子Ｍによって、鎖状分子構造単位Ｂであるポリエチレングリコールまたはポリテトラヒドロフランが分子鎖中に含む被反応構造単位を、高い選択性および効率で反応させることが可能となる。
【００１４】
請求項４に係る発明は、請求項１〜請求項３のいずれか１項に記載のポリロタキサンの分子内触媒反応方法において、前記金属触媒原子Ｍが、パラジウムニッケル、または銅であることを特徴とする。
【００１５】
このポリロタキサンの分子内触媒反応方法では、パラジウムニッケル、または銅からなる金属触媒原子によって、鎖状分子構造単位Ｂが分子鎖中に含む被反応構造単位を、高い選択性および効率で反応させることが可能となる。
【００１６】
請求項５に係る発明は、請求項１に記載のポリロタキサンの分子内触媒反応において、前記ポリロタキサン錯体が、下記式（ｃ）および／または式（ｄ）で表される繰り返し構造単位を有する化合物であることを特徴とする請求項１に記載のポリロタキサンの分子内触媒反応方法。
【化６】
2007077030.tif 000005
（式（ｃ）中、Ｒは末端封鎖基Ｃである。）
【００１７】
このポリロタキサンの分子内触媒反応方法では、環状分子構造単位Ａの分子環を鎖状分子構造単位Ｂが貫通した構造において、環状分子構造単位Ａの分子環内に包接された金属触媒原子Ｍによって、鎖状分子構造単位Ｂが有するプロパルギルウレタン構造単位のみが反応して、オキサゾリドン環構造単位に構造変換される反応系を構成することができる。そのため、環状分子構造単位Ａの分子環を貫通しないものは反応せず、高い選択性および効率で触媒反応を行うことが可能となる。
【００１８】
請求項６に係る発明は、請求項５に記載のポリロタキサンの分子内触媒反応方法において、前記工程（Ａ）において、前記鎖状分子構造単位Ｂのプロパルギルウレタン構造単位がオキサゾリドン環構造単位に変換されることを特徴とする。
【００１９】
このポリロタキサンの分子内触媒反応方法では、鎖状分子構造単位Ｂが被反応構造単位として有するプロパルギルウレタン構造単位が、工程（Ａ）によって、オキサゾリドン環構造単位に高い選択性および効率で変換される。
【００２０】
請求項７に係る発明は、請求項１〜請求項６のいずれか１項に記載のポリロタキサンの分子内触媒反応方法によって得られた反応生成物における前記鎖状分子構造単位の両末端の末端封鎖基Ｃを除去して、前記鎖状分子構造単位を含む鎖状分子構造化合物を得る工程（Ｂ）を含むことを特徴とする鎖状分子構造化合物の製造方法を提供する。
【００２１】
この鎖状分子構造化合物の製造方法では、ポリロタキサンの分子内触媒反応方法によって得られた反応生成物における前記鎖状分子構造単位の両末端の末端封鎖基Ｃを除去することによって、プロパルギルウレタン構造単位がオキサゾリドン環構造単位に変換された鎖状分子構造化合物を得ることができる。
【発明の効果】
【００２２】
本発明の方法によれば、ポリロタキサンの輪分子中に存在する触媒の作用によって、基質分子として輪分子中に挿入された軸分子中が有する被反応構造単位の構造変換を、高選択的かつ高効率で行うことができる。すなわち、輪分子の分子鎖を貫通した構造によって、貫通した軸分子が有する構造単位のみが、輪分子の分子環に包接された触媒原子によって反応して構造変換される触媒反応システムを構築することができる。そのため、輪分子の分子環を貫通しないものは反応せず、これは、反応の選択性、効率および速度の向上の観点から有用性が高い。
【００２３】
また、本発明の方法によれば、従来、環化反応が不可能であったプロパルギルウレタンでも、この触媒反応系によって環化反応を進行させることが可能となる。
【発明を実施するための最良の形態】
【００２４】
次に、本発明のポリロタキサンの分子内触媒反応方法（以下、「本発明の方法」という）の実施形態について、適宜、図面を参照しながら詳細に説明する。
本発明の方法は、環状分子構造単位Ａ（輪分子）の分子環内に金属触媒原子Ｍが包接されたポリロタキサンにおいて、環状分子構造単位Ａの分子環内を貫通する鎖状分子構造単位Ｂ（軸分子）が分子鎖中に含む被反応構造単位を、前記金属触媒原子によって反応させる工程（Ａ）を含む方法である。
【００２５】
環状分子構造単位Ａ（輪分子）は、鎖状分子構造単位Ｂの分子鎖が貫通する分子環を有する環状分子構造であり、分子環内に金属触媒原子Ｍを包接するものである。また、金属を含む窒素などの３つの配位原子が作る面がほぼ平面となるような配位子構造を含む環状構造を持ち、この環状分子構造単位Ａとして、前記式（ａ）で表される構造単位、または、オキシエチレン鎖部分がアルカンの構造単位などが挙げられる。前記式（ａ）において、Ｍは金属触媒原子である。
【００２６】
金属触媒原子Ｍは、環状分子構造単位Ａの分子環を構成する原子または基との配位結合によって、環状分子構造単位Ａの分子環内に包接されている。この金属触媒原子Ｍは、その触媒作用によって、鎖状分子構造単位Ｂが分子鎖中に有する被反応構造単位の構造変換を促すものである。この金属触媒原子Ｍの具体例として、パラジウム、ニッケル、銅等が挙げられる。この金属触媒原子Ｍは、触媒反応、被反応構造単位の構造、輪成分の構造等に応じて選択される。
【００２７】
前記式（ａ）で表される構造単位は、例えば、下記式にしたがって得ることができる。
【化７】
2007077030.tif 000006
【００２８】
鎖状分子構造単位Ｂ（軸分子）は、環状分子構造単位Ａの分子環を貫通する鎖状部分（分子鎖）Ｃを有し、両末端に末端封鎖基Ｃを有する鎖状分子構造を構成するものである。この鎖状分子構造単位Ｂの具体例として、前記式（ｂ）で表される構造単位を有するポリマー、あるいは、ポリプロピレングリコール、ポリテトラヒドロフラン、ポリエチレングリコール、ポリオキセタン、ポリトリオキサン、ポリ(１，３−ジオキソラン)、ポリ(１，３−ジオキセパン)、ポリシロキサン、末端水酸化ポリブタジエン等の直鎖状ポリマー、また、これらの直鎖状ポリマーの重合（オリゴマー化）物等の直鎖状重合体の分子鎖骨格または側鎖に被反応構造単位を導入したポリマーなどが挙げられる。前記式（ｂ）において、Ｒは末端封鎖基であり、ｍは１以上の整数である。末端封鎖基は、環状分子構造単位Ａの分子環の分子環内径よりも大きい分子径を有する置換基である。例えば、環状分子構造単位が前記式（ａ）で表される構造単位である場合には、Ｒとしては、４−トリス（ｔ−ブチルフェニル）メチル基、４−トリスフェニルメチル基等が挙げられる。
【００２９】
ポリロタキサン錯体の具体例として、下記式（ｅ−１）、式（ｅ−２）等で表されるものが挙げられる。
【化８】
2007077030.tif 000007
（式（ｅ−１）および（ｅ−２）中、Ｒは末端封鎖基である。）
【００３０】
このポリロタキサン錯体の製造は、例えば、下記式にしたがって行うことができる。
【化９】
2007077030.tif 000008
【００３１】
本発明の方法は、前記鎖状分子構造単位Ｂが分子鎖中に含む被反応構造単位を、前記環状分子構造単位Ａの分子環内に包接された前記金属触媒原子Ｍの存在下に反応させる工程（Ａ）を含む。この工程（Ａ）の具体例として、被反応構造単位としてプロパルギルウレタン構造を有するポリロタキサン錯体についての反応を下記式に示す。
【化１０】
2007077030.tif 000009
（式中、Ｒは末端封鎖基、Ｍは金属触媒原子である。）
【００３２】
この反応式で表される反応において、反応溶媒としては、メタノール、エタノール等を用いることができる。また、反応温度は、６０℃程度、反応圧力は１０１３ｈＰａ程度であり、反応時間は２０時間程度である。この反応、すなわちプロパルギルウレタン構造からオキサゾリドン環構造への変換反応は、前記の式で示す分子環内に金属触媒原子が包接されているロタキサン錯体においてのみ生起し、前記式（ａ）で表される環状分子構造単位を有する化合物単独と、前記式（ｂ）で表される鎖状分子構造単位を有する化合物単独とを反応させた場合には生起しない。これは、ウレタン窒素に隣接するプロパルギル基をもつ部位のパラジウム錯体触媒による環化反応は、窒素原子上に電子吸引基が必要であるが、ロタキサン系ではパラジウム錯体と基質となる軸成分の距離が強制的に縮められるため、反応が進行する、と考えられる。
【００３３】
この工程（Ａ）における反応を下記反応式（Ｉ）および（II）に示す。この反応式（Ｉ）および（II）は、前記鎖状分子構造単位Ｂが、被反応構造単位としてプロパルギルウレタン構造単位を有する下記式（１）および式（３）で表されるポリロタキサン錯体を金属触媒原子Ｍの存在下に反応させて、オキサゾリドン環構造を有する下記式（２）および式（４）で表されるポリロタキサン錯体に変換する反応を示す。
【化１１】
2007077030.tif 000010
（式（１）〜式（４）において、Ｒは末端封鎖基、Ｍは金属触媒原子である。）
【００３４】
本発明において、前記工程（Ａ）において得られた反応生成物における前記鎖状分子構造単位の両末端の末端封鎖基Ｃを除去して、前記鎖状分子構造単位を含む鎖状分子構造化合物を得ることができる。前記鎖状分子構造単位を含む鎖状分子構造化合物は、（１）金属触媒原子Ｍを環状分子構造単位Ａの分子環から除去した後、末端封鎖基を除去する方法、（２）末端封鎖基を除去した後、金属触媒原子Ｍを環状分子構造単位Ａの分子環から除去する方法のいずれの方法によって行ってもよい。
【００３５】
金属触媒原子Ｍを環状分子構造単位Ａの分子環から除去する方法は、例えば、下記式に従って行うことができる。
【化１２】
2007077030.tif 000011
【００３６】
また、末端封鎖基の除去は、特に限定されず、例えば、塩基性または酸性条件下における、加水分解、加アルコール分解、還元等の方法によって行うことができる。
【００３７】
本発明において、前記工程（Ａ）と、工程（ｂ）を行うことによって、鎖状分子構造単位を有し、両末端に末端封鎖基を有しない鎖状分子構造化合物を製造することができる。したがって、本発明の方法において、被反応構造単位を有する鎖状分子構造単位Ｂとして所望の構造を有する化合物と、その被反応構造単位の構造変換の反応に適用する金属触媒原子を分子環に有する環状分子構造単位を有する化合物とを、それぞれ軸分子および輪分子とするポリロタキサン錯体（１）を用いることにより、被反応構造単位が所望の構造に変換された鎖状分子構造単位を有するポリロタキサン錯体（２）を得ることができる。そして、得られたポリロタキサン錯体から、金属触媒原子の脱離、末端封鎖基の除去を行うことによって、被反応構造単位が所望の構造に変換された鎖状分子構造化合物を得ることができる。
【００３８】
本発明の方法は、ポリウレタンに代表される代表的な官能基構造であるウレタン構造の触媒的変換を選択的かつ効率的に行うことができる。したがって、本発明は、ポリウレタン等の構造変換や特性変換等に応用可能な方法である。すなわち、様々な素材に応用されているポリウレタンの機能化にもつながる応用範囲の広い変換方法を提供することができる。
【００３９】
また、以上の実施形態においては、鎖状分子構造単位Ｂが被反応構造単位としてプロパルギルウレタン構造単位を有するポリロタキサン錯体について説明したが、本発明の方法は、プロパルギルウレタン構造単位を有するポリロタキサン錯体に限定されず、被反応構造単位および鎖状分子構造単位、さらに、金属触媒原子を選択することによって、各種の構造変換を選択的かつ効率的に行うことが可能となる。例えば、エポキシ化反応、カップリング反応、アリル化反応等の変換を行うことができると考えられる。
【実施例】
【００４０】
次に、本発明の実施例および比較例について説明する。本発明は、これらの実施例に限定されるものではない。
【００４１】
実施例１（２つのウレタン構造を持つポリロタキサンの合成と触媒的環化反応）
下記の反応式にしたがって、２つのウレタン構造を有するロタキサンを合成した。
まず、アルゴン雰囲気下、ジクロロメタン（２．５ｍＬ）中に、分子環内にＰｄが配位しているポリロタキサン（式１で表される化合物，８２．６ｍｇ，０．１００ｍｍｏｌ）と、式２で表されるイソシアネート化合物（１５９ｍｇ，０．３００ｍｍｏｌ）とを加えた後、ジラウリン酸ジ−ｎ−ブチル錫（１２．６μＬ，０．０２０ｍｍｏｌ）を加えて、室温で２０時間攪拌して反応させた。溶媒を減圧留去し、シリカゲルカラム(抽出溶媒；ＣＨ２Ｃｌ２→ＭｅＯＨ：ＣＨ２Ｃｌ２＝１：２０)、次いで、ＨＰＬＣで精製することにより、１８０ｍｇ（９６％）の黄色固体を得た。得られた黄色固体について、融点（ｍ．ｐ．）を測定し、また、１Ｈ  ＮＭＲ、ＩＲ、ＦＡＢ−ＭＳで分析した。結果を下記に示す。
その結果、反応生成物は、下記の式３で表される構造を有するポリロタキサンであることが分かった。
【００４２】
ｍ．ｐ．：１９９．４℃〜(decomp.);
１Ｈ  ＮＭＲ (500 MHz, CDCl3，図１（ａ）参照)：8.42 (br 2H, OCONH), 7.80 (t, J = 7.6 Hz, 1H, py-
4H:wheel),7.71 (d, J = 8.0 Hz, 2H, py-3H, 5H:wheel), 7.81 (br, 1H, py-4H), 
7.35 (d, J = 8.4 Hz, 2H, py-3H, 5H), 7.29-7.06 (m, 32H, ph-H:endcap), 6.49 (d,
J = 9.6 Hz, 4H, ph-H), 6.41 (d, J = 9.2 Hz, 4H, ph-H), 4.77 (s, 4H, C≡CCH2),
4.12 (br s, 4H, ph-CH3), 4.03 (br, 4H, OCH2), 3.76 (br, 4H, OCH2), 3.59 (br,
4H, OCH2), 3.51 (br, 4H, OCH2), 3.55 (m, 8H, OCH2), 1.27 (s, 54H, t-Bu) ppm;
ＩＲ (NaCl) 3248, 2248, 1734, 1590, 1509, 1458, 1216, 1063, 822, 756 cm-1;
ＦＡＢ−ＭＳ (媒質:ｍ−ベンジルアルコール)
m/z 1884.9 [M+]; Anal. C116H126N6O11Pd・1/3 CHCl3・1/3 H2O: calcd. C, 72.30;
H, 6.62; N, 4.35%, found. C, 72.36; H, 6.48; N, 4.24%.
【００４３】
【化１３】
2007077030.tif 000012
【００４４】
次に、メタノール（２ｍＬ）中に、式３で表されるポリロタキサン（３．０ｍｇ，０．００１６ｍｍｏｌ）を加え、室温で７日間静置して反応させた。反応生成物から、シリンジを用いて液体分を注意深く抜き取り、得られた結晶を減圧乾燥することにより微量の黄色固体を得た。
【００４５】
この黄色固体について、融点（ｍ．ｐ．）を測定し、また、１Ｈ  ＮＭＲ、ＩＲ、ＦＡＢ−ＭＳで分析した。結果を下記に示す。
この結果から、前記の反応式にしたがって、式４で表されるポリロタキサンが得られたことが分かった。
【００４６】
ｍ．ｐ．：２６５．１  ℃〜 (decomp.)
１Ｈ  ＮＭＲ (500 MHz, CDCl3，図１（ｂ）参照)：7.48 (t, J = 8.5 Hz, 1H, py-4H:wheel), 7.38 (br s,
2H, py-3H, 5H:wheel), 7.29 (d, J = 8.5 Hz, 12H, ph-H:endcap), 7.26 (d, J = 8.5 
Hz, 4H, ph-H:endcap), 7.22 (d, J = 7.5 Hz, 2H, py-3H, 5H ), 7.05 (t, J = 7.0
Hz, 1H, py- 4H), 6.99 (d, J = 8.5 Hz, 4H, ph-H:endcap), 6.85 (d, J = 8.5 Hz,
12H, ph-H:endcap), 6.31 (d, J = 8.0 Hz, 2H, C=CH), 6.20 (d, J = 8.5 Hz, 4H,
ph-H), 6.14 (d, J = 8.5 Hz, 4H, ph-H), 5.07 (s, 4H, C≡CCH2), 4.02 (br s, 4H,
ph-CH3), 3.90 (br s, 4H, OCH2), 3.75 (br m, 12H, OCH2), 1.29 (s, 54H, t-Bu) ppm
ＩＲ (NaCl) 1786, 1650, 1596, 1558, 1508, 1467, 1236, 1214, 1061, 823, 755 cm-1
ＦＡＢ−ＭＳ(matrix:m-benzyl alcohol) m/z 1884.9 [M+];Anal. C116H126N6O11Pd・2H2O:
calcd. C, 72.46; H, 6.81; N, 4.37%, found. C, 72.60; H, 6.99; N, 4.23%.
尚、式４で表されるポリロタキサン化合物の構造は、単結晶Ｘ線構造解析によっても確認した。
【００４７】
実施例２〜９
表１に示す溶媒、反応温度および反応時間とした以外は、実施例１と同様にして、式１で表される化合物を用いて、式３で表される化合物を製造した。式３で表される化合物の収率を表１に示す。
【表１】
2007077030.tif 000013
【００４８】
実施例１０（４つのウレタン構造を持つロタキサンの合成と触媒的環化反応）
下記の反応式にしたがって、４つのウレタン構造を持つロタキサンを合成した。
まず、下記反応式に示す式１で表されるロタキサン型錯体（６．６ｍｇ，２．３μｍｏｌ）に、メタノール（１２ｍＬ）、次いで、水（０．６ｍＬ）を加え、１９時間還流した。その後、溶媒を減圧留去し、得られた固体をシリカゲルカラムクロマトグラフィー（抽出溶媒；ジクロロメタン／メタノール＝１００／１→３０／１）、次いで、クロロホルム／ヘキサンの混合溶媒から２回再結晶させて、式２で表される黄色固体０．６ｍｇ（０．２μｍｏｌ，９．１％）を得た。
【化１４】
2007077030.tif 000014
【００４９】
反応の前後におけるロタキサン型錯体および黄色固体について測定された１Ｈ  ＮＭＲスペクトルを図２に示す。また、ＦＡＢ−ＭＳによって測定されたｍ／ｚを図２に示す各化学式１，２の下部に示す
【００５０】
実施例１１
下記の反応式にしたがって、式３で表されるロタキサン型錯体（４２．９ｍｇ，１９．２μｍｏｌ)に、メタノール（５０ｍＬ）、ＴＨＦ（１５ｍＬ）、次いで、水（０．５ｍＬ）を加え、２０時間還流して反応させた。その後、溶媒を減圧留去し、反応生成物を、シリカゲルカラムクロマトグラフィー(抽出溶媒：ジクロロメタン／メタノール＝１００／１→３０／１)で精製して茶色の固体を得た。
【化１５】
2007077030.tif 000015
【００５１】
反応の前後における、式３で表されるロタキサン型錯体および茶色固体について測定された１Ｈ  ＮＭＲスペクトルを図３に示す。また、ＦＡＢ−ＭＳによって測定されたｍ／ｚを図３に示す各化学式１，２の下部に示す
【図面の簡単な説明】
【００５２】
【図１】実施例１における反応の前後の１Ｈ  ＮＭＲスペクトルを示す図である。
【図２】実施例１０における反応の前後の１Ｈ  ＮＭＲスペクトルを示す図である。
【図３】実施例１１における反応の前後の１Ｈ  ＮＭＲスペクトルを示す図である。
【図１】
2007077030.tif 000019
【図２】
2007077030.tif 000020
【図３】
2007077030.tif 000021